(57)【要約】【課題】放射性廃棄物を固化処理して安定性の優れた固化体を得ることのできる放射性廃棄物の処理方法および固化処理装置を開発する。【解決手段】両性金属を含有する放射性廃棄物を水と混合して混濁液とし、この混濁液にオゾンを注入し、混濁液中の放射性廃棄物が含有する両性金属を安定な形態に化学変化させ、このオゾン処理された混濁液をセメントと混練して混練物とし、この混練物を成形し固化して固化処理物を得る。【選択図】図１
2005195497.tif 000002
【特許請求の範囲】
【請求項１】
放射性廃棄物を水と混合して混濁液を得る混合工程と、
前記混濁液にオゾンを注入するオゾン処理工程と、
オゾン処理された前記混濁液をセメントと混練して混練物を得る混練工程と、
前記混練物を成形し固化して固化処理物を得る固化工程と
を有することを特徴とする放射性廃棄物の固化処理方法。
【請求項２】
前記オゾン処理工程における混濁液の温度は、６５℃以上９５℃以下であることを特徴とする請求項１記載の放射性廃棄物の固化処理方法。
【請求項３】
前記オゾン処理工程における前記混濁液に、過酸化水素水を助剤として含有させることを特徴とする請求項１または２記載の放射性廃棄物の固化処理方法。
【請求項４】
前記混濁液は、アルカリ金属水酸化物またはアルカリ土類金属水酸化物を添加することによりｐＨ７〜１３にすることを特徴とする請求項１〜３のいずれか１項記載の放射性廃棄物の固化処理方法。
【請求項５】
前記固化工程は、前記混練物を処分容器に流し込み、この処分容器内で固化体とすることを特徴とする請求項１〜４のいずれか１項記載の放射性廃棄物の固化処理方法。
【請求項６】
放射性廃棄物を供給する放射性廃棄物供給部と、
水を供給するための水供給部と、
オゾンを供給するオゾン供給部と、
前記放射性廃棄物供給部から供給される放射性廃棄物と前記水供給部から供給される水とを混合して混濁液とする混合部と、
前記オゾン供給部から供給されるオゾンを前記混濁液に注入し、オゾン処理を行なうオゾン処理部と、
セメントを供給するセメント供給部と、
前記オゾン処理部から供給される処理後の混濁液と前記セメント供給部から供給されるセメントとを混練して混練物とする混練部と
を備えたことを特徴とする放射性廃棄物の固化処理装置。
【請求項７】
前記混練部は、前記オゾン処理部から排出される処理後の混濁液と前記セメント供給部から供給されるセメントとを投入して混練するための混合容器を載置する混合容器載置台と、前記混合容器に収容された前記処理後の混濁液と前記セメントとを混合する混合機構とを備えたことを特徴とする請求項６項記載の放射性廃棄物の固化処理装置。
【請求項８】
前記載置台は、載置された混合容器を自転軸のまわりに自転させるための自転手段を備え、前記混合機構は、前記混合容器内に配置され前記混合容器の自転軸に対し傾斜した回転軸のまわりに回転する攪拌翼を備えたことを特徴とする請求項７記載の放射性廃棄物の固化処理装置。
【請求項９】
前記混合機構は、前記攪拌翼を昇降させる昇降手段を備えたことを特徴とする請求項８記載の放射性廃棄物の固化処理装置。
【請求項１０】
前記混合機構は、前記攪拌翼の回転軸を前記混合容器の自転軸に対し傾斜させながら前記自転軸のまわりを公転させる公転手段を備えたことを特徴とする請求項９記載の放射性廃棄物の固化処理装置。
【発明の詳細な説明】
【技術分野】
【０００１】
本発明は放射性廃棄物の固化処理方法および固化処理装置に係り、特に原子力発電所などの放射性物質取扱施設から発生する可燃性の物質を焼却して得られる焼却灰や、粉状、粒状およびその他の不燃性放射性廃棄物を固化処理する固化処理方法および固化処理装置に関する。
【背景技術】
【０００２】
原子力発電所などの施設で発生する放射性廃棄物は、最終的に地下に埋設するなどして処分する必要がある。放射性廃棄物は、このような処分に適した状態にするため、可燃物を焼却して焼却灰にするなどの方法で減容した上で、長時間が経過しても放射性元素が外部に拡散せず、安定に保持されるようにするための各種の処理が施されている。
【０００３】
このような放射性廃棄物に対する各種の処理方法の一つとして、セメントを用いて放射性廃棄物を固化するセメント固化法がある。セメントは広く一般に用いられている材料であって、安価であり、取り扱いが容易であることに加え、高い強度が得られるなどの多くの利点を有している。このためセメント固化法は、放射性廃棄物を固化して固定する方法として特に有用な方法である。しかしながら、セメントを用い、放射性廃棄物を固化する従来のセメント固化法には、処理後の長期安定性について、以下に述べるような問題点が残されてきた。
【０００４】
放射性廃棄物を焼却した焼却灰中には、アルミニウムなどの両性金属が含まれている。このため、放射性廃棄物をセメントで固めて固化体にすると、これらの両性金属がセメント中の主なアルカリ成分である水酸化カルシウムと反応して水素ガスを発生する。
【０００５】
ここに両性金属はアルミニウムや亜鉛などで代表される金属であって、酸化物や水酸化物などにおいて、酸性とアルカリ性との両方の性質を示す。両性金属は周期律表の右下端から左上端に引いた対角線付近に位置する元素であり、アルミニウムや亜鉛のほか、カドミウム、ガリウム、インジウム、ケイ素、ゲルマニウム、スズ、鉛、ヒ素、アンチモン、ビスマス、遷移金属などがある。
【０００６】
セメント中の主なアルカリ成分である水酸化カルシウムは、セメントが硬化する際の水和反応により生成するため、放射性廃棄物の焼却灰中のアルミニウムなどの両性金属と反応して発生した水素ガスは、固化体内に蓄積され、この水素ガスによって固化体には膨張やひび割れあるいは空隙などが発生する。
【０００７】
このような水素ガスの発生を抑制する方法として、焼却灰をセメントで固化するのに先立って、焼却灰とアルカリとを予め混合し、固化前に水素ガスの発生をある程度終了させておくことにより、セメントと焼却灰との混合後の水素ガスの発生を抑制する方法が提案されている（特許文献１参照）。
【０００８】
また、アルミニウムを含有する放射性廃棄物をセメントで固化するのに先立って、アルカリ金属の水酸化物、アルカリ土類金属の水酸化物、および過酸化水素のいずれかの水溶液に浸漬する処理をしておくことにより、セメントと放射性廃棄物との混合後の水素ガスの発生を抑制する方法も提案されている（特許文献２参照）。
【０００９】
これらの水素ガス発生の抑制方法を用いる場合には、処理時間を例えば２４時間にするなどの長時間を設定しなければならない。焼却灰などの廃棄物では、両性金属など処理の必要な物質の含有量には変動があるため、最大の含有量を想定し処理条件を設定する必要があり、それだけ処理時間は長時間に設定され、処理がコスト高になるという問題があった。
【００１０】
また、このような水素ガスの発生を防ぐ方法として、セメント材料中に硝酸リチウムなどのリチウム化合物を添加しておき、両性金属の表面に皮膜を形成して水素ガスの発生を防ぐことが開示されている（特許文献３参照）。
【００１１】
また両性金属の表面に不溶性の沈殿皮膜を生成する薬剤または静電気的あるいは化学的に吸着し皮膜を形成する薬剤をセメントに配合して、これと両性金属を含む放射性廃棄物とを混合して固化することにより、両性金属の表面に保護皮膜を形成し水素ガスの発生を抑制する方法が提案されている（例えば、特許文献４参照。）。
【００１２】
しかし、これらの方法では、形成された皮膜の内側には両性金属が存在しており、このため、これらの方法を実施するあたっては、長期間にわたってこの皮膜が内側の両性金属のアルカリとの反応を防止し得るという固化体の安定性や健全性を示す必要があるという大きな課題が伴う。
【特許文献１】特開昭６１−３２０００（特公平２−６２２００号公報）
【特許文献２】特開平４−２８７０００号公報
【特許文献３】特開平６−１０２３９５号公報
【特許文献４】特開平６−１０２３９７号公報
【発明の開示】
【発明が解決しようとする課題】
【００１３】
このように、上述した従来の放射性廃棄物の固化処理方法は、実施する上で問題点をそれぞれに有しており、これら問題点の解決が強く望まれてきた。
【００１４】
本発明は、こうした従来の放射性廃棄物の固化処理方法における問題点を解決し、放射性廃棄物を固化処理し、安定性の優れた固化体を得ることのできる放射性廃棄物の処理方法および放射性廃棄物の固化処理装置を提供することを課題とする。
【課題を解決するための手段】
【００１５】
よく知られているように、原子力発電所などの施設で発生する放射性廃棄物の焼却灰にはアルミニウムなどの両性金属が含まれている。アルミニウムなどの両性金属は、アルカリ性の雰囲気下では下記の反応により、水素を発生する。
【化１】
2005195497.tif 000003
【００１６】
焼却灰をセメントを用いて固化体とする場合には、セメントの主成分として水酸化カルシウムを有するため、上記の化学反応が生じ、セメント固化体中で水素ガスが発生する。こうして発生する水素ガスが、固化体の膨張、ひび割れや、空隙などの発生原因となる。これらアルミニウムなどの両性金属は、Ａｌ２Ｏ３など、両性金属の酸化物にしておけば、酸やアルカリにはほとんど溶けない安定な状態となり、水素ガスの発生による固化体の膨張などの問題が回避できる。
【００１７】
セメントを用いて放射性廃棄物の焼却灰を固化して固化体とする際に、放射性廃棄物を水と混合して混濁液とし、これにオゾンを注入する処理を行なって両性金属を酸化させた後にセメント固化すると、固化体の膨張、ひび割れや、空隙などが発生しないことを見出した。このオゾン処理により、放射性廃棄物の焼却灰に含まれているアルミニウムなどの両性金属を酸化することにより、焼却灰とセメントとの反応による水素発生をなくすことができたのである。本発明はこうした知見に基づいてなされた発明である。
【００１８】
本発明の放射性廃棄物の固化処理方法は、放射性廃棄物を水と混合して混濁液を得る混合工程と、この混濁液にオゾンを注入するオゾン処理工程と、オゾン処理された混濁液をセメントと混練して混練物を得る混練工程と、混練物を成形し固化して固化処理物を得る固化工程とを有することを特徴とする。
【００１９】
本発明の放射性廃棄物の固化処理方法においては、濁液中の放射性廃棄物の含有する両性金属をオゾンの注入により安定な形態に化学変化させるためのオゾン処理工程における混濁液の温度は、特に制限されるものではない。しかし、温度を上昇させることにより、オゾンの酸化反応を促進することができることから、温度を６５℃以上、より好ましくは７０℃以上に保つことが、効率よく処理を行なう上で望ましい。しかし温度が高くなると水の蒸発が激しくなるため、温度を９５℃以下、より好ましくは９０℃以下に制限することが装置を簡便化する上で望ましい。
【００２０】
本発明の放射性廃棄物の固化処理方法によれば、放射性廃棄物の懸濁液にオゾンを注入して処理するものであり、基本的にはアルカリ処理を必要としないので、セメント固化物として高い圧縮強度を得ることができる。また放射線廃棄物の処理場にこのセメント固化物を埋設した後に、地下水の浸入があった場合に、処分場の人工バリア材として用いられるベントナイトの溶解が抑えられる。
【００２１】
また本発明の放射性廃棄物の固化処理方法によれば、放射性廃棄物の懸濁液にオゾンを注入して処理するものであることから、基本的には薬剤の添加を必要としていないので、放射線廃棄物処理場において、このセメント固化物を埋設した後に、地下水の浸入があった場合に、セメント間隙中の塩濃度が抑えられるので、セメントへの放射線廃棄物の固定が保たれる。
【００２２】
本発明の放射性廃棄物の固化処理方法においては、オゾン処理工程における混濁液中に過酸化水素水を助剤として含有させることもできる。
【００２３】
過酸化水素水を混濁液中に助剤として含有させると、オゾン処理によって両性金属を安定な形態に化学変化させるための反応を促進することができる。
【００２４】
また、本発明の放射性廃棄物の固化処理方法においては、混濁液にアルカリ金属水酸化物またはアルカリ土類金属水酸化物を添加することにより、ｐＨを７〜１３に調整することもできる。
【００２５】
混濁液にアルカリ金属水酸化物またはアルカリ土類金属水酸化物を添加ｐＨを７〜１３に調整すると、オゾン処理によって両性金属を安定な形態に化学変化させるための反応を促進することができる。
【００２６】
さらに本発明の放射性廃棄物の固化処理方法は、固化工程において、混練物をドラム缶などの処分容器に流し込み、この処分容器内でそのまま固化体とすれば、そのままの形で固化処理物のユニットとして扱うことができる。
【００２７】
本発明の放射性廃棄物の固化処理装置は、放射性廃棄物を供給する放射性廃棄物供給部と、水を供給するための水供給部と、オゾンを供給するオゾン供給部と、放射性廃棄物供給部から供給される放射性廃棄物と水供給部から供給される水とを混合する混合部と、オゾン供給部から供給されるオゾンをこの混濁液に注入し、オゾン処理を行なうオゾン処理部と、セメントを供給するセメント供給部と、オゾン処理部から供給される処理後の混濁液と前記セメント供給部から供給されるセメントとを混練して混練物とする混練部とを備えたことを特徴とする。
【００２８】
本発明の放射性廃棄物の固化処理装置において、混練部は、オゾン処理部から供給される処理後の混濁液とセメント供給部から供給されるセメントとを投入して混練するための混合容器を載置するための混合容器載置台と、混合容器に収容された前記処理後の混濁液とセメントとを混合する混合機構とを備えることが好ましい。
【００２９】
また本発明の放射性廃棄物の固化処理装置において、混練部の載置台は載置された混合容器を自転軸のまわりに自転させる自転機構を備え、また混練部の混合機構は、混合容器内に配置され混合容器の自転軸に対し傾斜した回転軸のまわりを回転機構によって回転する攪拌翼を備えたものであることが好ましい。またこの混練部は、攪拌翼を昇降させる昇降手段を備えていることが好ましく、また攪拌翼の回転軸を処分容器の自転軸に対し傾斜させながら自転軸のまわりを公転させる公転手段を備えていることがさらに好ましい。
【発明の効果】
【００３０】
本発明によれば、放射性廃棄物が含有するアルミニウムなどの両性金属を酸化物にすることにより安定化した上で固化処理することができ、安定性の優れた固化体を得ることができる。
【発明を実施するための最良の形態】
【００３１】
以下、本発明の実施の形態について図面を参照し、具体的に説明する。
【００３２】
図１は、本発明による放射性廃棄物の固化処理の一実施形態の概要を示す流れ図である。図１において、放射性廃棄物１は、原子力発電所などの放射性物質取扱施設から発生する可燃性の物質を焼却して得られる焼却灰や、粉状、粒状およびその他の不燃性放射性廃棄物である。
【００３３】
放射性廃棄物１は、必要な量の水２とともに混合工程３にて混合されて混濁液４となる。この混濁液４は、オゾン処理工程５にてオゾン６が注入されて処理され、アルミニウムなどの両性金属が安定な酸化物の状態に転換され、オゾン処理混濁液７となる。このオゾン処理混濁液７は、混練工程８にてセメント９とともに混練され、混練物１０となる。この混練物１０は、ドラム缶などの容器に注入され、固化工程１１にて固化され、安定性の良好な固化処理物１２となる。
【００３４】
図１において固化処理に用いられるセメント９には、ＣａＯ、ＳｉＯ２、Ａｌ２Ｏ３を主成分とする通常のポルトランドセメントや各種のポルトランドセメントのほか、高炉セメントやフライアッシュセメントなどの各種のセメントを用いることができる。また，必要に応じて砂や砂利などの骨材を加えることもできる。
【００３５】
なお、上記混濁液に助剤として過酸化水素水１３を添加し、混濁液４中のアルミニウムなどの両性金属を安定な酸化物の状態に転換するのを促進することができる。また混濁液４にアルカリ１４を水溶液にするなどして添加し、懸濁液４をアルカリ性にすることにより、オゾン６によるアルミニウムなどの両性金属の安定な酸化物の状態への転換を促進させることができる。また、温度調整１５によりオゾン６注入時のオゾン処理工程５の中の懸濁液の温度を調節して反応を促進させることができる。
【００３６】
図２は本発明の一実施形態における放射性廃棄物処理装置の構成を示す図である。図２において、焼却して減容した放射性廃棄物の焼却灰を貯えた焼却灰貯槽２１およびこれに添加する水を貯えた添加水貯槽２２から、それぞれ計量槽２３で投入量を計量し、反応容器２４に送り込んで混合し、混濁液とする。図２においては、焼却灰貯槽２１と計量槽２３が放射性廃棄物供給部を構成し、また添加水貯槽２２と計量槽２３が水供給部を構成している。
【００３７】
次に、オゾン供給部であるオゾン発生装置２５から、オゾンガスを混合部およびオゾン処理部とを一体として構成している反応容器２４の混濁液に注入し、オゾンガスを混濁液と反応させる。反応容器２４から排出される気相はオゾン分解部であるオゾン分解塔２６を通過させてオゾンを分解した後に排出する。
【００３８】
反応容器２４で反応させてオゾン処理した混濁液はポンプ２７でミキサー２８に移送する。これと同時にセメント槽２９から、計量槽２３で計量したセメントをミキサー２８に投入し、ミキサー２８にて十分に混練し、これをドラム缶３０に注入して固化し、セメント固化体を得る。ここでセメント槽２９と計量槽２３がセメント供給部を構成し、ミキサー２８が混練部を構成している。
【００３９】
図３は図２に示した反応容器２４とのその周辺の構成の詳細を示した図である。図３において、焼却灰と水との混濁液を収容した反応容器２４内に、オゾン発生装置２５で発生させたオゾンを送り込んでガス噴射管２４ａから噴射し、反応容器２４内にて混濁液とオゾンガスとを反応させる。反応の際の混濁液は、ヒーター２４ｂとミキシングポンプ２４ｃを備えた温度制御系により温度を制御する。反応容器２４から排出される気相はトラップ２４ｄを経由させてオゾン分解塔２６に送り、ここで残存するオゾンを分解する。
【００４０】
図４は図２に示したミキサー２８の一実施形態を模式的に示す図である。図３において、固定架台３１を構成する混合機固定板３２には混合機用モータ３３が取り付けられ、これに混合機３４が固定されている。この混合機３４には、撹拌翼３５が取り付けられ、傾斜した状態で混合容器３６内に挿入され、混合機構を構成している。
【００４１】
混合機固定板３２は油圧シリンダ３７により昇降することができ、リミットスイッチ３８により昇降時の上部位置と下部位置が設定できる。攪拌翼を上下させる必要がない場合には油圧シリンダーの作動を停止しておけばよい。なお、油圧シリンダ３７をエアーシリンダや他のいかなる上下駆動方式に置き換えても、同様の効果が得られる。
【００４２】
混合容器３６は、台車３９上の混合容器固定台４０に固定され、この混合容器固定台４０を混合容器回転用モータ４１と連動させることにより混合容器３６を回転させることができる。
【００４３】
なお、混合機用モータ３３および混合容器回転用モータ４１は、いずれもインバータなどの回転数調節機能を設けることで回転数の制御が自在となる。
【００４４】
これらの機能を連動して起動し、混合容器３６を回転させながら攪拌翼３５により攪拌し、またこれに攪拌翼３５の昇降を加えることにより、混濁液とセメントとをむらなく混合させることができる。
【００４５】
図５は図４の変形であって、図４と同様に図２に示したミキサー２８の一実施形態を模式的に示す図である。なお、図５において図４と同じ部材には同一の符号を付している。固定架台３１の混合機固定板３２に混合機用モータ３３が取り付けられた混合機３４が固定されており、混合機３４に取り付けられた撹拌翼３５が傾斜した状態で混合容器３６内に挿入されている。
【００４６】
混合機用モータ３３と撹拌翼３５の接続は、自転軸５２と公転軸５３からなり、これをいずれも回転させることで、撹拌翼３５が混合容器３６内を自転及び公転しながら回転させることが可能となる。混合機固定板３２は油圧シリンダ３７により昇降することができ、リミットスイッチ３８により昇降時の上部位置と下部位置が設定できる。
【００４７】
なお、油圧シリンダ３７をエアーシリンダや他のいかなる上下駆動方式に置き換えても、同様の効果が得られる。なお、混合機用モータ３３は、インバータなどの回転数調節機能を設けることで自転および公転の回転数の制御が自在となる。
【００４８】
これらの機能を連動して起動し、回転させた撹拌翼３５を昇降させ、且つ混合容器３６を自転および公転させることにより、混合容器３５に投入した混濁液とセメントとの混合をさらにむらなく行なうことができる。
【００４９】
［実施例１］
アルミニウムなどの両性金属を約２重量％含む焼却灰３０に対し水を７５の重量比で混合し、混濁液を得た。この混濁液にオゾンを注入し、オゾン処理した。処理条件は、混濁液の温度を８０℃に管理し、混濁液５００ｍｌにつきオゾン１．０５ｇ／時間の割合で４時間注入を行なって混濁液をオゾン処理した。このオゾン処理された混濁液１０５に対し、セメント１００の重量比でセメントを加えて混合し、この混合物を固化した。得られた固化体を調べたところ、亀裂などの発生はみられず、良好な固化体が得られていることがわかった。
【００５０】
［実施例２］
上記焼却灰と水との混濁液にオゾンを注入するオゾン処理条件として、混濁液の温度を７０℃に管理し、混濁液５００ｍｌにつきオゾン１．０５ｇ／時間の割合で４時間注入を行なって混濁液をオゾン処理した。このオゾン処理された混濁液１０５に対し、セメント１００の重量比でセメントを加えて混合し、この混合物を固化し、得られた固化体を調べた。その結果、亀裂などの発生はみられず、良好な固化体が得られていることがわかった。
【００５１】
［実施例３］
上記焼却灰と水との混濁液にオゾンを注入するオゾン処理条件として、混濁液の温度を９０℃に管理し、混濁液５００ｍｌにつきオゾン１．０５ｇ／時間の割合で２時間注入を行なって混濁液をオゾン処理した。このオゾン処理された混濁液１０５に対し、セメント１００の重量比でセメントを加えて混合し、この混合物を固化し、得られた固化体を調べた。その結果、亀裂などの発生はみられず、良好な固化体が得られていることがわかった。
【００５２】
［比較例１］
実施例1〜３との比較をするために、上記焼却灰３０に対し水を７５の重量比で混合して得た混濁液をオゾン処理せず、この混濁液１０５に対し、セメント１００の重量比でセメントを加えて混合し、この混合物を固化した。得られた固化体を調べたところ、亀裂の発生がみられた。
【００５３】
［実施例４］
上記焼却灰１００に対し、水を１２０の重量比で混合し、混濁液を得た。この混濁液にオゾンを注入し、オゾン処理した。処理条件は、混濁液の温度を７０℃に管理し、混濁液５００ｍｌにつきオゾン１．０５ｇ／時間の割合で４時間注入を行なって混濁液をオゾン処理した。このオゾン処理された混濁液２２０に対し、セメント１００の重量比でセメントを加えて混合し、この混合物を固化した。得られた固化体を調べたところ、亀裂などの発生はみられず、良好な固化体が得られていることがわかった。
【００５４】
［実施例５］
次に上記焼却灰１００に対し、水を１２０の重量比で混合し、混濁液を得た。この混濁液にオゾンを注入し、オゾン処理した。処理条件は、混濁液の温度を９０℃に管理し、混濁液５００ｍｌにつきオゾン１．０５ｇ／時間の割合で２時間注入を行なって混濁液をオゾン処理した。このオゾン処理された混濁液２２０に対し、セメント１００の重量比でセメントを加えて混合し、この混合物を固化した。得られた固化体を調べたところ、亀裂などの発生はみられず、良好な固化体が得られていることがわかった。
【００５５】
［比較例２］
次に実施例４〜５との比較をするために、上記焼却灰１００に対し水を１２０の重量比で混合し、混濁液を得た。この混濁液にオゾンをせず、この混濁液２２０に対し、セメント１００の重量比でセメントを加えて混合し、この混合物を固化した。得られた固化体を調べたところ、亀裂の発生がみられた。
【００５６】
表１は本実施例とその比較例について、オゾン処理条件と得られた固化体の検査結果を表に示したものである。本実施例のオゾン酸化処理を前処理として施した懸濁液をセメント固化した固化体では、亀裂などの発生は見られず、良好な固化体が得られる一方で、前処理を施さなかった懸濁液をセメント固化した固化体には亀裂が見られることがわかった。
【表１】
2005195497.tif 000004
【図面の簡単な説明】
【００５７】
【図１】本発明の放射性廃棄物の固化処理方法の一実施形態を示した流れ図である。
【図２】本発明の一実施例における放射性廃棄物処理装置の構成を示す図である。
【図３】図２に示した反応容器とその周辺の構成の詳細を示した図である。
【図４】本発明の一実施例における放射性廃棄物処理装置装置を模式的に示した図である。
【図５】本発明の他の一実施例における放射性廃棄物処理装置装置を模式的に示した図である。
【符号の説明】
【００５８】
１…放射性廃棄物、２…水、３…混合工程、４…混濁液、５…オゾン処理工程、６…オゾン、７…オゾン処理混濁液、８…混練工程、９…セメント、１０…混練物、１１…固化工程、１２…固化処理物、１３…過酸化水素水、１４…アルカリ、１５…温度調整、２１…焼却灰貯槽、２２…添加水貯槽、２３…計量槽、２４…反応容器、２４ａ…ガス噴射管、２４ｂ…ヒーター、２４ｃ…ミキシングポンプ、２４ｄ…トラップ、２５…オゾン発生装置、２６…オゾン分解塔、２７…ポンプ、２８…ミキサー、２９…セメント槽、３０…ドラム缶、３１…固定架台、３２…混合機固定板、３３…混合機用モータ、３４…混合機、３５…撹拌翼、３６…混合容器、３７…油圧シリンダ、３８…リミットスイッチ、３９…台車、４０…混合容器固定台、４１…混合容器回転用モータ、５２…自転軸、５３…公転軸
【図１】
2005195497.tif 000005
【図２】
2005195497.tif 000006
【図３】
2005195497.tif 000007
【図４】
2005195497.tif 000008
【図５】
2005195497.tif 000009